(57)【特許請求の範囲】
【請求項１】
少なくとも１つの電荷輸送性部分で末端がキャップされており、
上記電荷輸送性部分は、以下の群の中から選択されるものであり、
【化１】
0004204785.tif 000014
式中Ｒ１及びＲ２は、それぞれ独立して、直鎖（Ｃ１−２０）アルキル基、分岐（Ｃ１−２０）アルキル基、アリール基、置換アリール基、アルキルアリール基、置換アルキルアリール基、アルコキシアリール基、置換アルコキシアリール基、アリールオキシアリール基、置換アリールオキシアリール基、ジアルキルアミノアリール基、置換ジアルキルアミノアリール基、ジアリールアミノアリール基及び置換ジアリールアミノアリール基からなる群の中から選択され、式中Ｒ３は、独立して直鎖（Ｃ１−２０）アルキル基、分岐（Ｃ１−２０）アルキル基、アリール基、置換アリール基、アルキルアリール基及び置換アルキルアリール基からなる群の中から選択される
ポリフルオレン。
【請求項２】
上記Ｒ１及びＲ２は、それぞれ独立して４−メチルフェニル基、２−メチルフェニル基、フェニル基、１−ナフチル基、２−ナフチル基、４−メトキシフェニル基、２−メトキシフェニル基、４−ジメチルアミノフェニル基、２−ジメチルアミノフェニル基、４−ジフェニルアミノフェニル基及び４−フェノキシフェニル基からなる群の中から選択される請求項１記載のポリフルオレン。
【請求項３】
以下の群の中から選択される部分の少なくとも１つで末端がキャップされたポリフルオレンであり、
【化２】
0004204785.tif 000015
式中Ｒ１及びＲ２は、それぞれ独立して直鎖（Ｃ１−２０）アルキル基、分岐（Ｃ１−２０）アルキル基、アリール基、置換アリール基、アルキルアリール基、置換アルキルアリール基、アルコキシアリール基、置換アルコキシアリール基、アリールオキシアリール基、置換アリールオキシアリール基、ジアルキルアミノアリール基、置換ジアルキルアミノアリール基、ジアリールアミノアリール基及び置換ジアリールアミノアリール基からなる群の中から選択され、式中Ｒ３は、独立して直鎖（Ｃ１−２０）アルキル基、分岐（Ｃ１−２０）アルキル基、アリール基、置換アリール基、アルキルアリール基及び置換アルキルアリール基からなる群の中から選択されるポリフルオレン。
【請求項４】
上記Ｒ１及びＲ２は、それぞれ独立して４-メチルフェニル基、２−メチルフェニル基、フェニル基、１−ナフチル基、２−ナフチル基、４−メトキシフェニル基、２−メトキシフェニル基、４−ジメチルアミノフェニル基、２−ジメチルアミノフェニル基、４−ジフェニルアミノフェニル基及び４−フェノキシフェニル基からなる群の中から選択される請求項３記載のポリフルオレン。
【請求項５】
以下の式に示すポリフルオレンであり、
【化３】
0004204785.tif 000016
式中Ｒ６及びＲ７は、それぞれ独立して 直鎖（Ｃ１−２０）アルキル基、分岐（Ｃ１−２０）アルキル基、アリール基、置換アリール基、アルキルアリール基、置換アルキルアリール基、-(CH２)ｑ-(O-CH２-CH２)ｒ-O-CH３（但し、１≦ｑ≦10、0≦ｒ≦20）からなる群の中から選択され、式中Ｌ及びＭは、それぞれ独立してチオフェン、置換チオフェン、フェニル、置換フェニル、フェナントレン、置換フェナントレン、アントラセン、置換アントラセン、ジブロモ置換モノマに合成可能な任意の芳香族モノマ、ベンゾチアジアゾール、置換ベンゾチアジアゾール、ペリレン及び置換ペリレンからなる群の中から選択され、ｍ、ｎ及びｏのそれぞれは、ｍ＋ｎ＋ｏ≧１０を満たし、独立して１乃至１０００の範囲から選択され、ｐは、０乃至１５の範囲から選択され、ｓは、０乃至１５の範囲から選択され、式中、Ｒ４及びＲ５は、それぞれ独立して以下の群及びＨ原子の中から選択される基であり、
【化４】
0004204785.tif 000017
式中、Ｒ１及びＲ２は、それぞれ独立して直鎖（Ｃ１−２０）アルキル基、分岐（Ｃ１−２０）アルキル基、アリール基、置換アリール基、アルキルアリール基、置換アルキルアリール基、アルコキシアリール基、置換アルコキシアリール基、アリールオキシアリール基、置換アリールオキシアリール基、ジアルキルアミノアリール基、置換ジアルキルアミノアリール基、ジアリールアミノアリール基及び置換ジアリールアミノアリール基からなる群の中から選択され、Ｒ３は、直鎖（Ｃ１−２０）アルキル基、分岐（Ｃ１−２０）アルキル基、アリール基、置換アリール基、アルキルアリール基及び置換アルキルアリール基からなる群の中から選択され、Ｒ４がＨ原子である場合には、Ｒ５はＨ原子ではなく、Ｒ５がＨ原子である場合には、Ｒ４はＨ原子ではないポリフルオレン。
【請求項６】
上記ｍ、ｐ、ｓ及びｏは、０であり、上記Ｒ４〜Ｒ７及びＲ１〜Ｒ３は、上記定義を有するものである請求項５記載のポリフルオレン。
【請求項７】
9,9−スピロビフルオレン結合、ビフルオレニル結合、ビフルオレニリデン結合、及びアルカンスペーサが炭素原子１乃至２０個の範囲の長さを有するα,ω−ジフルオレニルアルカン結合からなる群の中から選択される結合の少なくとも１つを介して、請求項１乃至請求項６のいずれか１項記載のポリフルオレンと請求項１乃至請求項６のいずれか１項記載のポリフルオレンとが架橋されてなるポリフルオレン。
【請求項８】
主鎖中に組み込まれた少なくとも１つの色調整性部分を有する請求項１乃至請求項７のいずれか１項記載のポリフルオレン。
【請求項９】
上記色調整性部分は、チオフェン、置換チオフェン、フェニル、置換フェニル、フェナントレン、置換フェナントレン、アントラセン、置換アントラセン、ジブロモ置換モノマに合成可能な任意の芳香族モノマ、ベンゾチアジアゾール、置換ベンゾチアジアゾール、ペリレン及び置換ペリレンからなる群の中から選択される請求項８記載のポリフルオレン。
【請求項１０】
以下の群（式中、ｎは前記の意義を有する）の中から選択されるポリフルオレン。
【化５】
0004204785.tif 000018
【化６】
0004204785.tif 000019
【化７】
0004204785.tif 000020
【請求項１１】
請求項１乃至請求項１０のいずれか１項記載のポリフルオレンが組み込まれた薄膜。
【請求項１２】
配向処理される請求項１１記載の薄膜。
【請求項１３】
他の物質の少なくとも１つが組み込まれた請求項１１又は請求項１２記載の薄膜。
【請求項１４】
上記他の物質は、蛍光染料、正孔輸送性部分、電子輸送性部分、イオン輸送性部分、発光染料、ナノ粒子、低分子量液晶部分、他の液晶及び／又は蛍光性及び／又は燐光性及び／又は電荷輸送性ポリマからなる群の中から選択される請求項１３記載の薄膜。
【請求項１５】
配向膜上に蒸着させた請求項１１乃至請求項１４のいずれか１項記載の薄膜。
【請求項１６】
１０ｎｍ乃至２μｍの範囲の厚みをもつ請求項１１乃至請求項１５のいずれか１項記載の薄膜。
【請求項１７】
請求項１乃至請求項１０のいずれか１項記載のポリフルオレンを組み込んだＦＥＴ、光起電力素子、ＬＥＤ類及びセンサ類からなる群の中から選択されるデバイス。
【請求項１８】
他のポリマが組み込まれた請求項１７記載のデバイス。
【請求項１９】
上記他のポリマは、発光性ポリマである請求項１８記載のデバイス。
【請求項２０】
請求項１１乃至請求項１６のいずれか１項記載の薄膜が組み込まれたＦＥＴ、光起電力素子、ＬＥＤ及びセンサからなる群の中から選択されるデバイス。
【請求項２１】
請求項１乃至請求項１０のいずれか１項記載のポリフルオレンを薄膜に使用するポリフルオレンの使用方法。
【請求項２２】
上記薄膜は、発光層である請求項２１記載のポリフルオレンの使用方法。
【請求項２３】
請求項１乃至請求項１０のいずれか１項記載のポリフルオレンをＦＥＴ、光起電力素子、ＬＥＤ類及びセンサからなる群の中から選択されるデバイスに使用するポリフルオレンの使用方法。
【請求項２４】
請求項１１乃至請求項１６のいずれか１項記載の薄膜をＦＥＴ、光起電力素子、ＬＥＤ類及びセンサからなる群の中から選択されるデバイスに使用する薄膜の使用方法。
【請求項２５】
請求項１７乃至請求項２０のいずれか１項記載のデバイスが液晶ディスプレイ（ＬＣＤ）と組み合わされるデバイスの使用方法。
【発明の詳細な説明】
【０００１】
技術分野
本発明は、末端がキャップされた（end-capped）ポリフルオレン並びにそれを基材とした薄膜及びデバイスに関する。
【０００２】
背景技術
近年、電界効果トランジスタ、発光ダイオード（LED：Light Emitting Diodes）或いは光起電力素子に組み込むことのできるポリマが注目されてきており、種々のポリマが、これらの電子デバイスに活性媒体として組み込まれている。このような用途に有用であると考えられている化合物としては、ポリフルオレン類が挙げられる。
【０００３】
これらの電子デバイスにポリフルオレン類が有用である理由は幾つかある。まず第１に、ポリフルオレン類は、印象的な青色を発光する特性を示し、このために、ポリフルオレン類は、ＬＥＤの発光層に利用できる可能性があるとして注目を浴びている。例えば、ポリフルオレンホモポリマ由来の明るい青色発光を証明する報告が幾つかある（A.W. Grice, D.D.C.Bradley, M.T.Bernius, M.Inbasekaran, W.W.Wu, E.P.Woo , Appl.Phys.Lett., 1998,73,629 ; Y.Yang and Q.Pei , J.Appl.Phys., 81, 3294 (1997)）。
【０００４】
そして第２に、ポリフルオレン類、特にポリフルオレンホモポリマは、サーモトロピック液晶の挙動を示し、これにより、これらのポリマを配向膜、例えばラビング処理したポリイミド膜上に一定方向に配列させることが可能になる（M.Grell, D.D.C.Bradley, M.Inbasekaran, E.P.Woo, Adv.Mater., 9, 798 (1997) ; M.Grell, D.D.C.Bradley, X.Long, T.Chamberlain, M.Inbasekaran, E.P.Woo, M.Soliman , Acta Polym., 49, 439 (1998)）。
【０００５】
このように、上記ポリマを配向膜上に配列させることによって、直線偏光の発光が可能となるため、ポリフルオレンを組み込んだ発光層をバックライトとして使用している液晶ディスプレイ（ＬＣＤ）のようなデバイスに特に有用である。
【０００６】
例えば、ポリイミド膜を適当な正孔輸送分子を用いてドープすることによって、直線偏光を発光し、且つ発光に際して２０以上の二色比と１００ｃｄ／ｍ２を上回る輝度を有するＬＥＤ類を作製したという報告がある（M.Grell, W.Knoll, D.Lupo, A.Meisel, T.Miteva, D.Neher, H.G.Nothofer, U.Scherf, H.Yasuda , Adv.Mater., 11, 671 (1999)）。
【０００７】
しかしながら、未配向処理又は配向処理ポリフルオレンを基材としたデバイスの効率は非常に低く、応用化するに至っていない。例えば、架橋された正孔輸送層（ＨＴＬ）と、直鎖状のオクチル側鎖をもつポリ[9,9-ビス(n-オクチル)フルオレン-2,7-ジイル]（ＰＦＯ）を基材とする発光層（ＥＭＬ）とから構成される２層デバイスの効率は、僅か０．２５ｃｄ／Ａであるという報告がある（A.W.Grice, D.D.C.Bradley, M.T.Bernius, M.Inbasekaran, W.W.Wu, E.P.Woo , Appl.Phys.Lett., 73, 629 (1998)）。
【０００８】
また、ポリ[9,9-ビス(2-エチルヘキシル)フルオレン-2,7-ジイル]を使用し、配向処理されたポリフルオレン類を用いたデバイスの効率は、約０．１２ｃｄ／Ａという、さらに低いものであることが報告されている（M.Grell, W.Knoll, D.Lupo, A.Meisel, T.Miteva, D.Neher, H.G.Nothofer, U.Scherf, H.Yasuda , Adv.Mater., 11, 671 (1999)）。
【０００９】
このような理由から、ポリフルオレン類を化学的に修飾してデバイス効率を高める試みが幾つかなされている。例えば、Kimらは、2,7-ジエチニル-9,9'-ジ-n-ヘキシルフルオレンと2,7-ジブロモ-9,9'-ジ-n-ヘキシルフルオレンとを共重合させて、ポリ(9,9'-ジ-n-ヘキシル-2,7-フルオレニレンエチニレン)を合成している（Kim et al., Macromolecular Symposia, 1999, 143, 221-230）。
【００１０】
この交互共重合体は、３４０ｎｍ、３６５ｎｍ又は４００ｎｍの何れでも励起し、４７５ｎｍでピーク最大値となる青色を発光した。このポリマをポリビニルカルバゾール（ＰＶＫ）と混合すると、３４０ｎｍで励起し、基準（principle）発光最大値が４２５ｎｍにシフトした。
【００１１】
また、この交互共重合体をインジウム−酸化錫ガラスとＡｌとの間に挟み込んで作製した発光ダイオード（ＬＥＤ）は、５５０ｎｍのピーク最大値を有する光を発した。このピーク最大値は、共重合体の配合比を５乃至２０％としてＰＶＫと混合すると、４２５ｎｍにシフトした。
【００１２】
一方、色の調整（color tuning）は、ベンゾチアジアゾール、ペリレン又はアントラセン部分を組み込むことによって徐々に達成されてきた（Klaerner,G., Davey,M.H., Chen,W.D., Scott,J.C., Miller,R.D., Adv.Mater., 10, 993 (1998) ; M.Kreyenschmidt, G.Klarner, T.Fuhrer, J.Ashenhurst, S.Karg, W.D.Chen, V.Y.Lee, J.C.Scott, R.D.Miller, Macromolecules, 31, 1099 (1998) ; Y.He, S.Gong, R.Hattori, J.Kanicki, Appl.Phys.Lett., 74, 2265 (1999)）。
【００１３】
しかしながら、かかる化学部分をポリフルオレン主鎖に組み込む際、又は他のモノマと共重合させる際には、主鎖の基本特性、例えば剛性及び幾何学的形状が不可避的に変性し、ポリフルオレンの性質、例えば変性前に存在していたような液晶挙動が変化してしまうという問題があった。
【００１４】
また、ポリフルオレン発光層をＬＥＤデバイスの基材として用いる際には、かかるＬＥＤの発光スペクトルが、特に該スペクトルの赤色部分の範囲内で、より長波長へと寄与（contribution）してしまうという問題があった（M.Grell, D.D.C.Bradley, X.Long, T.Chamberlain, M.Inbasekaran, E.P.Woo, M.Soliman ; Acta Polym., 49, 439 (1998) ; M.Grell, W.Knoll, D.Lupo, A.Meisel, T.Miteva, D.Neher, H.G.Nothofer, U.Scherf, H.Yasuda, Adv.Mater., 11, 671 (1999) ; J.Teetsov, M.A.Fox, Journal of Materials Chemistry, 9, 2117 (1999) ; V.N.Bliznyuk, S.A.Carter, J.C.Scott, G.Klamer, R.D.Miller and D.C.Miller, Macromolecules, 32, 361 (1999)）。
【００１５】
この寄与の強さは、側鎖の分子量及び性質によって大きく変化する。液晶相状態のポリマを配向させるのに高温での熱処理工程が必要となるが、これによって、赤色寄与（red contribution）の程度がさらに悪化する。
【００１６】
そこで、赤方偏移した発光帯域を制御するために、幾つかの試みがなされている。これらの試みとしては、例えばランダム共重合体の合成（M.Kreyenschmidt, G.Klarner, T.Fuhrer, J.Ashenhurst, S.Karg, W.D.Chen, V.Y.Lee, J.C.Scott, R.D.Miller, Macromolecules, 1998, 31, 1099）、ブロック共重合体の合成（D.Marsitzky, M.Klapper, K.Mullen, Macromolecules, 1999, 32, 8685）、かさ高い基(sterically demanding groups)の結合（G.Klarner, R.D.Miller, C.J.Hawker, Polym.Prepr., 1998, 1006）、又は末端反応性基、例えばベンゾシクロブタン単位の加熱架橋（(a) E.P.Woo, M.Inbasekaran, W.Shiang, G.R.Roof; Ｗ０９７／０５１８４号明細書(1997年); (b) M.Inbasekaran, W.Wu, E.P.Woo; 米国特許第５７７００７０号明細書(1998年)）、若しくは不飽和官能基（例えば、スチリル基）の加熱架橋（Klaerner,G., Davey,M.H., Chen,W.D., Scott,J.C, Miller,R.D., Adv.Mater., 1998, 70, 993 ; G.Klamer, J.-I.Lee, V.Y.Lee, E.Chan, J.-P.Chen, A.Nelson, D.Markiewitz, R.Siemens, J.C.Scott, R.D.Miller, Chem.Mater., 1999, 11, 1800）が挙げられる。
【００１７】
しかしながら、これらの試みの大部分においては、電子的諸特性及び相挙動が、ポリフルオレンホモポリマの電子的諸特性及び相挙動と比べて著しく変化してしまう。例えば実際に、ブロック共重合体を合成することによって、発光状態がさらに赤方に偏移するという結果を招いている（D.Marsitzky, M.Klapper, K.Mullen, Macromolecules, 1999, 32, 8685）。
【００１８】
発明の開示
本発明は、このような従来の実情に鑑みて提案されたものであり、望ましくない赤方偏移への寄与を生じない、例えばＦＥＴ、ＬＥＤ或いは光起電力素子等の電子デバイスに組み込むのに有用なポリマ類を提供することを目的とする。本発明は、特に、望ましくない赤方偏移への寄与を生じない、これらのデバイスに組み込むのに有用なポリフルオレン類を提供することを目的とする。
【００１９】
また、本発明は、より高効率な電子デバイス、特にＬＥＤ、ＦＥＴ及び光起電力素子の作製を可能にするポリマ類、特にポリフルオレン類を提供することを目的とする。
【００２０】
さらに本発明は、輝度が高く、開始電圧が低く、赤色寄与が殆ど生じず、色彩安定性がよく、二色比が高いＬＥＤ類を提供することを目的とする。
【００２１】
これらの目的は全て、少なくとも１つの電荷輸送性部分で末端がキャップされたポリフルオレンによって達成される。
【００２２】
このようなポリフルオレンにおいて、上記電荷輸送性部分は、電子輸送性部分、正孔輸送性部分及びイオン輸送性部分からなる群の中から選択されるものであることが好ましく、当該電荷輸送性部分が以下に示す群から選択されるものであることがさらに好ましい。
【００２３】
【化８】
0004204785.tif 000002
【００２４】
ここで、式中Ｒ１及びＲ２は、それぞれ独立して直鎖(Ｃ１−２０)アルキル基、分岐(Ｃ１−２０)アルキル基、アリール基、置換アリール基、アルキルアリール基、置換アルキルアリール基、アルコキシアリール基、置換アルコキシアリール基、アリールオキシアリール基、置換アリールオキシアリール基、ジアルキルアミノアリール基、置換ジアルキルアミノアリール基、ジアリールアミノアリール基及び置換ジアリールアミノアリール基からなる群の中から選択される。
【００２５】
また、式中Ｒ３は、独立して直鎖(Ｃ１−２０)アルキル基、分岐(Ｃ１−２０)アルキル基、アリール基、置換アリール基、アルキルアリール基及び置換アルキルアリール基からなる群の中から選択される。
【００２６】
一実施態様においては、上記ポリフルオレンは、電荷輸送性部分を約０．５乃至９重量％含有するものであることが好ましい。
【００２７】
また、上記ポリフルオレンは、電荷輸送性部分を約０．５乃至９モル％含有するものであることが好ましい。
【００２８】
特に好ましい実施態様においては、Ｒ１及びＲ２は、それぞれ独立して４−メチルフェニル基、２−メチルフェニル基、フェニル基、１−ナフチル基、２−ナフチル基、４−メトキシフェニル基、２−メトキシフェニル基、４−ジメチルアミノフェニル基、２−ジメチルアミノフェニル基、４−ジフェニルアミノフェニル基及び４−フェノキシフェニル基からなる群の中から選択される。
【００２９】
なお、好ましい組み合わせは、以下の通りである。
ａ）Ｒ１＝フェニル基、Ｒ２＝４−メチルフェニル基
ｂ）Ｒ１＝フェニル基、Ｒ２＝１−ナフチル基
ｃ）Ｒ１＝フェニル基、Ｒ２＝２−ナフチル基
ｄ）Ｒ１＝Ｒ２＝４−メチルフェニル基
ｅ）Ｒ１＝Ｒ２＝フェニル基
ｆ）Ｒ１＝Ｒ２＝４−ジメチルアミノフェニル基
ｇ）Ｒ１＝Ｒ２＝４−ジフェニルアミノフェニル基
また、上述した本発明の目的は、以下に示す群から選択される部分の少なくとも１つで末端がキャップされたポリフルオレンによって達成される。
【００３０】
【化９】
0004204785.tif 000003
【００３１】
ここで、上述の式中、Ｒ１及びＲ２は、それぞれ独立して直鎖(Ｃ１−２０)アルキル基、分岐(Ｃ１−２０)アルキル基、アリール基、置換アリール基、アルキルアリール基、置換アルキルアリール基、アルコキシアリール基、置換アルコキシアリール基、アリールオキシアリール基、置換アリールオキシアリール基、ジアルキルアミノアリール基、置換ジアルキルアミノアリール基、ジアリールアミノアリール基及び置換ジアリールアミノアリール基からなる群の中から選択される。
【００３２】
また、式中Ｒ３は、独立して直鎖(Ｃ１−２０)アルキル基、分岐(Ｃ１−２０)アルキル基、アリール基、置換アリール基、アルキルアリール基及び置換アルキルアリール基からなる群の中から選択される。
【００３３】
一実施態様においては、上記ポリフルオレンは、電荷輸送性部分を約０．５乃至９重量％含有するものであることが好ましい。
【００３４】
また、上記ポリフルオレンは、電荷輸送性部分を約０．５乃至９モル％含有するものであることが好ましい。
【００３５】
好ましい態様においては、Ｒ１及びＲ２は、それぞれ独立して４−メチルフェニル基、２−メチルフェニル基、フェニル基、１−ナフチル基、２−ナフチル基、４−メトキシフェニル基、２−メトキシフェニル基、４−ジメチルアミノフェニル基、２−ジメチルアミノフェニル基、４−ジフェニルアミノフェニル基及び４−フェノキシフェニル基からなる群の中から選択される。
【００３６】
好ましい組み合わせは、以下の通りである。
ａ）Ｒ１＝フェニル基、Ｒ２＝４−メチルフェニル基
ｂ）Ｒ１＝フェニル基、Ｒ２＝１−ナフチル基
ｃ）Ｒ１＝フェニル基、Ｒ２＝２−ナフチル基
ｄ）Ｒ１＝Ｒ２＝４−メチルフェニル基
ｅ）Ｒ１＝Ｒ２＝フェニル基
ｆ）Ｒ１＝Ｒ２＝４−ジメチルアミノフェニル基
ｇ）Ｒ１＝Ｒ２＝４−ジフェニルアミノフェニル基
本発明の目的は、さらに、以下の化学式を有するポリフルオレンによって達成される。
【００３７】
【化１０】
0004204785.tif 000004
【００３８】
ここで、上述した式中、Ｒ４及びＲ５は、それぞれ独立して以下の群及び水素原子からなる群の中から選択される。
【００３９】
【化１１】
0004204785.tif 000005
【００４０】
なお、上記式中、Ｒ１及びＲ２は、それぞれ独立して直鎖(Ｃ１−２０)アルキル基、分岐(Ｃ１−２０)アルキル基、アリール基、置換アリール基、アルキルアリール基、置換アルキルアリール基、アルコキシアリール基、置換アルコキシアリール基、アリールオキシアリール基、置換アリールオキシアリール基、ジアルキルアミノアリール基、置換ジアルキルアミノアリール基、ジアリールアミノアリール基及び置換ジアリールアミノアリール基からなる群の中から選択され、Ｒ３は、直鎖(Ｃ１−２０)アルキル基、分岐(Ｃ１−２０)アルキル基、アリール基、置換アリール基、アルキルアリール基及び置換アルキルアリール基からなる群の中から選択される。
【００４１】
Ｒ６及びＲ７は、それぞれ独立して直鎖(Ｃ１−２０)アルキル基、分岐(Ｃ１−２０)アルキル基、アリール基、置換アリール基、アルキルアリール基、置換アルキルアリール基及び−(CH２)ｑ−(O-CH２-CH２)ｒ−O−CH３（但し、１≦ｑ≦１０、０≦ｒ≦２０）からなる群の中から選択される。
【００４２】
また、Ｌ及びＭは、それぞれ独立してチオフェン、置換チオフェン、フェニル、置換フェニル、フェナントレン、置換フェナントレン、アントラセン、置換アントラセン、ジブロモ置換モノマに合成可能な任意の芳香族モノマ、ベンゾチアジアゾール、置換ベンゾチアジアゾール、ペリレン及び置換ペリレンからなる群の中から選択され、
また、ｍ＋ｎ＋ｏ≧１０であり、ｍ、ｎ及びｏのそれぞれは、独立して１乃至１０００の範囲から選択され、ｐは、０乃至１５の範囲から選択され、且つｓは、０乃至１５の範囲から選択される。
【００４３】
但し、Ｒ４がＨ原子である場合には、Ｒ５はＨ原子ではないこと、及びＲ５がＨ原子である場合には、Ｒ４はＨ原子ではないことを条件とする。
【００４４】
一実施態様においては、ポリフルオレンは、式中のｍ、ｐ、ｓ及びｏが０であり且つＲ４乃至Ｒ７及びＲ１乃至Ｒ３が前記の定義を有するものであることが好ましい。
【００４５】
また、一実施態様においては、ポリフルオレンは、Ｒ４及びＲ５を約０．５乃至９重量％含有するものであることが好ましい。
【００４６】
また、一実施態様においては、ポリフルオレンは、Ｒ４及びＲ５を約０．５乃至９モル％含有するものであることが好ましい。
【００４７】
また、本発明のポリフルオレンは、少なくとも１つの結合を介して本発明のポリフルオレンに対して架橋されているものであることが好ましく、その結合は、9,9−スピロビフルオレン結合、ビフルオレニル結合、ビフルオレニリデン結合、及びアルカンスペーサが炭素原子１乃至２０個の範囲の長さを有するα,ω-ジフルオレニルアルカン結合からなる群の中から選択される。
【００４８】
また、本発明のポリフルオレンは、主鎖に組み込まれた色調整性部分(color-tuning moiety)を少なくとも１つ有するものであり、さらに好ましくは、上記色調整性部分がチオフェン、置換チオフェン、フェニル、置換フェニル、フェナントレン、置換フェナントレン、アントラセン、置換アントラセン、ジブロモ置換モノマに合成可能な任意の芳香族モノマ、ベンゾチアジアゾール、置換ベンゾチアジアゾール、ペリレン及び置換ペリレンからなる群の中から選択されるものである。
【００４９】
一実施態様においては、ポリフルオレンは液晶であり、さらに好ましくは、ポリフルオレンは７０℃以上で液晶である。
【００５０】
別の実施態様においては、ポリフルオレンは、無定形であることが好ましい。
【００５１】
さらにまた、本発明の目的は、以下に示す群の中から選択されるポリフルオレンによって達成される。ここで、以下の化学式中、ｎは、前記の意義を有する。
【００５２】
【化１２】
0004204785.tif 000006
【００５３】
【化１３】
0004204785.tif 000007
【００５４】
【化１４】
0004204785.tif 000008
【００５５】
また、上述した本発明の目的は、本発明のポリフルオレンを組み込んだ薄膜によって達成される。この薄膜は、配向処理されているものであることが好ましい。
【００５６】
また、この薄膜は、少なくとも１つの他の物質が組み込まれたものであって、当該他の物質が、蛍光染料、正孔輸送性部分、電子輸送性部分、イオン輸送性部分、燐光染料、ナノ粒子、低分子量液晶部分、他の液晶及び／又は蛍光性及び／又は燐光性及び／又は電荷輸送ポリマからなる群の中から選択されるものであることが好ましい。
【００５７】
また、一実施態様においては、上記薄膜は、上記配向膜上に蒸着されているものであることが好ましい。
【００５８】
また、一実施態様においては、上記薄膜は、１０ｎｍ乃至２μｍの範囲の厚みを有する。さらに、一実施態様においては、上記薄膜は、５０乃至３００ｎｍの範囲の厚みを有するものであることが好ましい。
【００５９】
また、上述した本発明の目的は、本発明のポリフルオレンを組み込んだＦＥＴ、光起電力素子、ＬＥＤ及びセンサからなる群の中から選択されるデバイスによって達成される。
【００６０】
本発明のデバイスは、他のポリマが組み込まれたものであることが好ましく、該ポリマが発光性ポリマであることがさらに好ましい。
【００６１】
また、上述した本発明の目的は、本発明の薄膜を組み込んだＦＥＴ、光起電力素子、ＬＥＤ及びセンサからなる群の中から選択されるデバイスよって達成される。
【００６２】
また、上述した本発明の目的は、薄膜に本発明のポリフルオレンを使用することによって達成され、さらに好ましくは、該薄膜が発光層である。
【００６３】
また、本発明の目的は、ＦＥＴ、光起電力素子、ＬＥＤ及びセンサからなる群の中から選択されるデバイスに本発明のポリフルオレンを使用することによって達成される。
【００６４】
また、本発明の目的は、ＦＥＴ、光起電力素子、ＬＥＤ及びセンサからなる群の中から選択されるデバイスに本発明の薄膜を使用することによって達成される。
【００６５】
また、本発明の目的は、液晶ディスプレイ（ＬＣＤ）と本発明のデバイスとを組み合わせて使用することによって達成される。
【００６６】
電荷輸送性部分を用いてポリフルオレンポリマ主鎖の末端をキャップすると、該ポリフルオレンポリマ主鎖の電子的特性を変化させることなく、より高い効率とより良い色彩安定性とを有するＬＥＤが得られることが、意外にも発見された。
【００６７】
さらにまた、適切な電荷輸送性基を用いて末端をキャップすれば、ポリフルオレンポリマの相特性が乱されず、しかもその配向性能が影響されないことは、予想外のことである。
【００６８】
本発明に関連した別の利点は、ポリフルオレン分子を、前記に示した重量％又はモル％範囲内の量の電荷輸送性部分を用いて末端をキャップすると、該ポリフルオレンの分子量を正確に制御することができることである。
【００６９】
ここで、本明細書で使用する用語は、以下の通り定義される。
【００７０】
すなわち、ある種の基がある分子に結合している、好ましくは共有結合している場合には、上記分子が前記の基で「末端がキャップされる(end-capped)」という。結合部位は、該分子中の任意の部位でよく、結合された基が末端基となる。線状ポリマの場合には、末端がキャップされる好ましい部位は、その分子の両端部である。
【００７１】
しかしながら、両端部以外、例えば側鎖も結合部位となり得る。例えば、分岐ポリマでは、末端をキャップさせるための好ましい部位は、該ポリマのそれぞれの分岐の末端部位である。
【００７２】
「電荷輸送性部分（charge-transporting moiety）」という用語は、電子、正孔（例えば、電荷の欠乏部分、特に電子の欠乏部分）及びイオンの輸送を促進させることができる任意の化学的部分を示す。また、この用語は、例えばプロトン化、開裂、タンパク質分解、光分解などによって、電子輸送性部分、正孔輸送性部分又はイオン輸送性部分に変換することができる上述した種々の基も含むものである。
【００７３】
「色調整性部分（color-tuning moiety ）」という用語は、かかる部分が連結されている分子及び／又はかかる部分が組み込まれている分子の分光特性を変化させることができる部分を示す。
【００７４】
「薄膜」という用語は、１０ｎｍ〜２μｍの範囲内、好ましくは５０〜３００ｎｍの範囲内から選択される厚みをもつ任意の膜を示す。かかる薄膜は、例えば光電子工学デバイス、例えばＬＥＤの発光層とすることができる。
【００７５】
該薄膜は、配向処理されていてもされていなくてもよく、例えば溶液からの流し塗り、回転塗り、ナイフ塗り（ドクターブレード法）、オフセット印刷、インクジェット印刷等によって作製することができる。この配向は、液晶相の遷移温度よりも高いか又はそれに近い温度に加熱処理することによって達成することが好ましいが、熱処理及び配向には、その他の方法、例えば溶媒蒸気に曝露させる方法を用いることもできる。薄膜は、薄膜中に分子を配向させるために特定の配向膜上に蒸着させてもよく、また、延伸、ラビング等の方法で直接的に配向させることもできる。
【００７６】
配向膜に好ましい材料は、ポリイミド、ナイロン、ＰＶＡ、ポリ（p−フェニレン・ビニレン）、ポリアミド、テフロン（登録商標）(加熱ラビング処理される)及びガラスからなる群の中から選択されるが、これらに限定されるものではない。
【００７７】
配向膜は、ラビング、偏光を用いた照明、イオン衝撃法（ion-bombardment）、回折格子法（grating）による表面構造の誘導などによって誘導される諸特性を有する。
【００７８】
なお、本発明のデバイスにおいて、本発明の薄膜は、必要に応じて（その存在がデバイスの適当な機能化に本質的に必須である上記他の層のほかに）、少なくとも１つの他の層、例えば他の発光層又は数種の他の発光層と組み合わせて使用することができる。
【００７９】
「液晶ディスプレイと組み合わせて」という用語は、本発明の薄膜及び／又はデバイスが液晶ディスプレイ（ＬＣＤ）と物理的に近接する及び／又は液晶ディスプレイ（ＬＣＤ）に機能的に連結されるような任意の装置、例えば液晶ディスプレイのバックライトとしてＬＥＤ、好ましくは偏光を発するＬＥＤを使用することを示す。
【００８０】
発明を実施するための最良の形態
以下、実施例を用いて本発明をさらに詳細に説明するが、この実施例に限定されないことは、勿論である。
【００８１】
実施例１：モノマの合成
遷移金属を触媒とするアリール−アリールカップリング反応によって高分子量の可溶性ポリフルオレン類を合成することについては、UNIAX Corp.社からPeiとYangとによって最初に報告された（Y.Yang, Q.Pel, J.Am.Chem.Soc., 118, 7416 (1996)）。
【００８２】
デバイスの作製に使用する材料は、効果的なアリール−アリールカップリング剤としてNi(COD)２を用いるジハロ芳香族化合物の山本式還元縮重合の一般的手順に従って合成した（T.Yamamoto, Progr.Polym.Sci., 17, 1153 (1992)）。
【００８３】
上述した種々の9,9−ジアルキル置換モノマは、文献記載の方法（(a) E.P.Woo, M.Inbasekaran, W.Shiang, G.R.Roof；Ｗ０９７／０５１８４号明細書(1997年)；(b) M.Inbasekaran, W.Wu, E.P.Woo；米国特許第５７７７０７０号明細書(1998年)）に類似の方法で合成した。なお、必要に応じて、１級アルコールを対応する臭化アルキルに転化させた後に、2,7−ジブロモフルオレンのアルキル化を行った。
【００８４】
実施例２：末端がキャップされたポリマの合成
先ず、反応混合物に、該反応混合物に適した一官能性の末端キャップ剤としてビス(4−メチルフェニル)(4−ブロモフェニル)アミンを２乃至９ｍｏｌ／ｌの濃度で加えた。
【００８５】
次に、得られたポリマを、メタノール／アセトン／濃塩酸の混合液中で沈殿させ、次いで酢酸エチルを用いて５日間抽出した。
【００８６】
最後に、得られたポリマをトルエンに再溶解し、溶媒を部分的に蒸発させ、ポリマを再度沈殿させ、８０℃で真空乾燥した。なお、収率は５０％乃至８０％であった。
【００８７】
ここで、上述した末端キャップ剤は、一官能性であるため、ポリマがかかる末端キャップ剤と反応することにより重合が確実に終結した。したがって、この合成法によれば、末端がキャップされた部分は、何れもポリマ主鎖の本体中には組み込まれず、ポリマの端部だけに位置するようになる。
【００８８】
下記のポリマをこの方法に従って調製した。
【００８９】
ポリ(2,7-(9,9-ビス(2-エチルヘキシル))フルオレン)-2,7-ビス(4-メチルフェニル)フェニルアミン（以下、PF2/6amという。）
【００９０】
【化１５】
0004204785.tif 000009
【００９１】
ポリ(2,7-(9,9-ビス(2-プロピルペンチル))フルオレン)-2,7-ビス(4-メチルフェニル)フェニルアミン（以下、PF3/5amという。）
【００９２】
【化１６】
0004204785.tif 000010
【００９３】
ポリ(9,9-ビス(2,4,4-トリメチルペンチル)フルオレン)-2,7-ビス(4-メチルフェニル)フェニルアミン（以下、PF3/1/5amという。）
【００９４】
【化１７】
0004204785.tif 000011
【００９５】
ポリ(9,9-ビス(3,5,5-トリメチルヘキシル)フルオレン)-2,7-ビス(4-メチルフェニル)フェニルアミン（以下、PF3/1/6amという。）
【００９６】
【化１８】
0004204785.tif 000012
【００９７】
以下の表１に、目的とする末端がキャップされたポリフルオレンの概要を示す。なお、ゲル浸透クロマトグラフィー（ＧＰＣ）については、ポリスチレン標品を用いてＴＨＦ中で行った。
【００９８】
【表１】
0004204785.tif 000013
【００９９】
実施例３：ＬＥＤデバイスの作製
精製ＰＦ２／６とトリフェニルアミン２モル％、４モル％及び９モル％を用いてＰＦ２／６の末端をキャップしたＰＦ２／６ａｍ、ＰＦ２／６ａｍ４及びＰＦ２／６ａｍ９とのそれぞれから、単層ＬＥＤを作製した。また、精製ＰＦ３／５及び末端がキャップされたＰＦ３／５ａｍ、並びに精製ＰＦ３／１／５及び末端がキャップされたＰＦ３／１／５ａｍについても調べた。
【０１００】
全てのデバイスは、上記ポリマのトルエン溶液を、パターンＩＴＯ電極と２５ｎｍ厚の導電性ポリマポリエチレンジオキシチオフェン（ＰＥＤＴ）とで被覆したガラス基板上に、回転塗布することにより環境条件下で作製した。
【０１０１】
試料を、室温で２４時間真空乾燥し、その後にＣａ／Ａｌ上部電極を蒸発させた。典型的な発光層の厚み（Tencor製α−ステッププロファイラを用いて測定した）は、９０ｎｍであった。また、上記の２つの電極間の重なりは５ｍｍ２のデバイス面積であった。なお、デバイスの特性決定は、排気した試料室中で行った。
【０１０２】
実施例４：ＰＦ２／６ａｍを基材としたＬＥＤのデバイス特性
ＰＦ２／６ａｍ２、ＰＦ２／６ａｍ４及びＰＦ２／６ａｍ９それぞれの活性層を有するデバイスの輝度−電圧曲線を図２に示す。また、末端がキャップされていないポリフルオレン（ＰＦ２／６＿１、Ｍｎ＝１９５０００）を基材とした発光層を有するデバイスのデバイス特性も示す。
【０１０３】
９Ｖでの輝度は、末端がキャップされていないポリマについては、約５０ｃｄ／ｍ２から増大し、末端キャップ剤（end-capper）を９モル％用いたＰＦ２／６については１５００ｃｄ／ｍ２まで増大した。
【０１０４】
また、挿入プロット図に示すように、末端キャップ剤濃度の上昇と共にデバイス効率が上昇し、最も高濃度の末端キャップ剤を用いたデバイスについては、１５００ｃｄ／ｍ２において約０．４Ｃｄ／Ａまで上昇した。
【０１０５】
なお、４モル％の末端キャップ剤を用いたサンプルが他のサンプルと異なっているのは、このポリマから形成された発光層がより高い結晶度を有するためである。
【０１０６】
実施例５：ＰＦ２／６ａｍを基材としたＬＥＤの分光特性
ＰＦ２／６ａｍ２、ＰＦ２／６ａｍ４、ＰＦ２／６ａｍ９、ＰＦ２／６＿１及び分子量Ｍｎ＝１０００００のホモポリマ（以下、ＰＦ２／６＿２という。）を基材とする発光層を有するデバイスについて、その発光スペクトルをE686 Princeton Applied Research製型式1235デジタル３重回折格子分光写真器を用いて記録した。
【０１０７】
図３に示すＰＦ ＥＬ−スペクトルにおいて、３つの主要ピーク、すなわち、約４２２ｎｍ及び４４８ｎｍ（ゼロフォノン線及びその振動進行）における励起発光及び約５１７ｎｍにおける広い帯域を確認することができる。さらに大きい分子量を有する純粋なＰＦ２／６（ＰＦ２／６＿１）については、そのＥＬスペクトルは、他のサンプルとは著しく異なり、約５２０ｎｍに赤方偏移した発光によって完全に支配されている。
【０１０８】
正孔輸送性末端キャップ剤（ＨＴＥ）含有量は、図３に示すようにＰＦ２／６ａｍのＥＬスペクトルに著しい影響を及ぼしている。つまり、末端キャップ剤濃度を大きくすると、振動進行の強度がより小さくなり、しかも５１７ｎｍにおける赤色の寄与が完全に抑制される。
【０１０９】
なお、２モル％の正孔輸送性末端キャップ剤を用いたＰＦ２／６ａｍ２は、末端がキャップされていないＰＦ２／６＿２とほぼ同じ分子量Ｍｎを有する。
【０１１０】
実施例６：ＰＦ３／１／５ａｍを基材としたＬＥＤのデバイス特性及び分光特性
図４に示すように、対称性を有するが、かさ高な側鎖を有するポリフルオレン（ＰＦ３／１／５）について同様の効果が観察される。
【０１１１】
４モル％のＨＴＥを用いて末端をキャップすると、エレクトロルミネセンスについての開始電圧がより小さくなり、デバイスの輝度が増大する。また、ポリフルオレンの固有の特性を表す４２２ｎｍでの青色励起発光帯がより顕著になり、しかも約５１７ｎｍでの赤色の寄与が強く抑制される。
【０１１２】
なお、末端がキャップされていないＰＦ３／１／５の分子量Ｍｎは、８００００であった。
【０１１３】
実施例７：ＰＦ３／５ａｍを基材としたＬＥＤのデバイス特性及び分光特性
ＰＦ３／５ポリマは、対称性が高く、かさ高な側鎖が少ないことから、最も高い結晶化傾向をもつ。ＰＦ３／５ａｍ６発光層を有するデバイス由来のＥＬについての開始電圧は、ＰＦ３／５デバイスの開始電圧に比べて著しく低く、デバイス輝度は、図５に示すように高いものである。また、末端がキャップされていないＰＦ３／５のＥＬスペクトルは、赤方偏移した発光寄与を有さないが、ＰＦ３／５ａｍ６の方が色彩安定性がよりよい。
【０１１４】
また、図５の挿入図に示すように、１５分よりも長く駆動させた後のデバイス発光（ＰＦ３／５ａｍ６＝０分；ＰＦ３／５ａｍ６ ｏｐｐ＝１５分運転）には、事実上変化はない。
【０１１５】
なお、一般に、電荷輸送性部分を用いて末端をキャップしたポリフルオレンの活性層を有するデバイスは全て、安定な色特性を示している。
【０１１６】
実施例８：ＰＦ２／６ａｍの配向
ポリイミド（以下、ＰＩという。）前駆物質をMerck-ZLI 2650キット溶媒中で３０ｇ／Ｌの総固形分量で２０００ｒｐｍで５０秒間回転塗布することによって、配向膜を作製した。
【０１１７】
具体的には、先ず前駆物質を、８０℃で１５分間穏やかに加熱した後に、ロータリーポンプ真空下に３００℃で１時間転化させた。そして、得られたＰＩ膜をE.H.C.Co.,Ltd.社製（日本国所在）のラビングマシンを使用して一方向にラビング処理した。すなわち、回転シリンダをレーヨン布で覆い、１４００ｒｐｍで回転させ、サンプルを２．２ｍｍ／ｓの移送速度でシリンダの下に２回通送した。なお、基材上のラビング布のくぼみ（impression）の深さは、約０．８ｍｍであった。
【０１１８】
そして、ＰＦ２／６ａｍの薄膜が１０ｇ／ｌ含まれたトルエン溶液を、ラビング処理したＰＩ配向膜上に回転塗布した。最終的な薄膜の厚みをTencor製α-ステップ プロファイラを用いて測定したところ９０ｎｍであった。また、モノドメイン配向を誘導するために、０．１ｂａｒのアルゴン雰囲気中で、薄膜を１４５℃のオートクレーブで２時間熱処理し、５Ｋ／ｍｉｎの速度で室温に冷却した。
【０１１９】
この結果、図６に示すように、３８０ｎｍで２６の二色比が得られた。
【０１２０】
実施例９：配向発光層を有するＬＥＤの作製
正孔輸送用に変性させたポリイミド前駆体を、ＩＴＯパターンガラス基材上に回転塗布した。転化、ラビング、ＰＦ２／６ａｍの回転塗布及び熱処理については、実施例８に記載のようにして行った。
【０１２１】
そして、Ｃａ／Ａｌ上部電極を加熱蒸発させた。上記の２つの電極の間の重なりは、５ｍｍ２のデバイス面積であった。なお、デバイスの特性決定は、排気試料室で行った。
【０１２２】
実施例１０：偏光ＬＥＤのデバイス特性及び分光特性
正孔輸送性配向膜上に配向させたＰＦ２／６ａｍ４の活性層を有する典型的な偏光ＬＥＤの発光−電圧曲線を図７に示す。このデバイスは、４．５Ｖという低い偏光発光の開始電圧、１０Ｖで２００Ｃｄ／ｍ２を超える輝度及び１１よりも高い４４７ｎｍで発せられた光の偏光比を有する（図７の挿入図参照）。
【０１２３】
なお、上述した記載及び特許請求の範囲に開示された特徴は、個々に又は任意の組み合わせによって、本発明を多様な形態で実現することができる。
【図面の簡単な説明】
【図１】  ポリ(9,9-ジアルキルフルオレン-2,7-ジイル)類の一般的な合成経路を説明する図である。
【図２】  精製ポリ(2,7-(9,9-ビス(2-エチルヘキシル))フルオレン)の発光層を有するＬＥＤ及び種々の濃度（２モル％、４モル％、９モル％）の正孔輸送性末端キャップ剤（end-capper）を用いて末端をキャップしたポリ(2,7-(9,9-ビス(2-エチルヘキシル))フルオレン)-2,7-ビス(4-メチルフェニル)フェニルアミンの発光層を有するＬＥＤの輝度−電圧曲線を説明する図であり、挿入図は、上記デバイスと同じデバイスの輝度−電流密度曲線を示す。
【図３】  異なる分子量を有する精製ポリ(2,7-(9,9-ビス(2-エチルヘキシル))フルオレン)の活性層を有するデバイス及び種々の濃度の正孔輸送性末端キャップ剤を用いて末端をキャップしたポリ(2,7-(9,9-ビス(2-エチルヘキシル))フルオレン)-2,7-ビス(4-メチルフェニル)フェニルアミンの活性層を有するデバイスの標準化エレクトロルミネセンススペクトルを説明する図である。
【図４】  精製ポリ(9,9-ビス(2,4,4-トリメチルペンチル)フルオレン)の発光層を有するＬＥＤ及び４モル％の末端キャップ剤を用いて末端をキャップしたポリ(9,9-ビス(2,4,4-トリメチルペンチル)フルオレン)-2,7-ビス-(4-メチルフェニル)フェニルアミンの発光層を有するＬＥＤの輝度−電圧曲線を説明する図であり、挿入図は、上記と同じデバイスの標準化エレクトロルミネセンススペクトルを示す。
【図５】  精製ポリ(2,7-(9,9-ビス(2-プロピルペンチル))フルオレン)の発光層を有するＬＥＤ及び６モル％の末端キャップ剤を用いて末端をキャップしたポリ(2,7-(9,9-ビス(2-プロピルペンチル))フルオレン)-2,7-ビス(4-メチルフェニル)フェニルアミンの発光層を有するＬＥＤの輝度−電圧曲線を説明する図であり、挿入図は、末端がキャップされたポリマを有するデバイスの新品及び１５分間駆動させた後のデバイスの標準化エレクトロルミネセンススペクトルを示す。
【図６】  アルゴン雰囲気下に１４５℃で熱処理したラビング処理ポリイミド上の４モル％の末端キャップ剤を有するポリ(2,7-(9,9-ビス(2-エチルヘキシル))フルオレン)-2,7-ビス(4-メチルフェニル)フェニルアミンの約１００ｎｍ厚の配向膜の偏光吸収を説明する図である。
【図７】  配向処理ポリ(2,7-(9,9-ビス(2-エチルヘキシル))フルオレン)-2,7-ビス(4-メチルフェニル)フェニルアミン、末端キャップ剤４モル％、発光層を用いた偏光ＬＥＤのエレクトロルミネセンス強度−電圧曲線を説明する図であり、挿入図は、正孔輸送層のラビング方向に対して平行及垂直方向で測定した上記と同じデバイスの発光スペクトルを示す。
【図１】
0004204785.tif 000021
【図２】
0004204785.tif 000022
【図３】
0004204785.tif 000023
【図４】
0004204785.tif 000024
【図５】
0004204785.tif 000025
【図６】
0004204785.tif 000026
【図７】
0004204785.tif 000027